Brevet FR2827397A1 — publié le 20030117

DISPOSITIF ELECTROCOMMANDABLE A PROPRIETES OPTIQUES VARIABLES OU SYSTEME HOLOGRAPHIQUE, THERMOTROPE OU A PARTICULES EN SUSPENSION La présente invention concerne des systèmes électrocommandables à propriétés optiques variables, et plus précisément des systèmes du type vitrage dont on peut modifier la diffusion lumineuse sous l'effet d'une alimentation électrique appropriée, comme les systèmes à cristaux liquides et les valves optiques. Accessoirement, l'invention s'applique de façon similaire aux systèmes qui présentent une diffusion lumineuse significative, mais seulement dans une gamme étroite d'angles d'incidence de vision, comme les systèmes holographiques. Elle s'applique également aux systèmes thermotropes, ainsi qu'aux systèmes à particules en suspension (connus sous l'abréviation anglaise S. P. D pour "suspended particles display"). Les systèmes à cristaux liquides utilisent un film fonctionnel à base d'un médium en polymère (s) dans lequel sont dispersées des gouttelettes de cristaux liquides, notamment nématiques à anisotropie diélectrique positive. Les cristaux liquides, quand le film est mis sous tension, s'orientent selon un axe privilégié, ce qui autorise la vision. Hors tension, en l'absence d'alignement des cristaux, le film devient diffusant et empêche la vision. Des exemples sont décrits dans les brevets EP-88 126, EP-268 877, EP-238 164, EP-357 234, EP-409 442 et EP-964 288. Ce type de film est généralement disposé entre deux substrats, par exemple deux feuilles de polymère munies d'électrodes, structure que l'on peut ensuite feuilleter entre deux verres pour constituer un vitrage. Ce type de vitrage est commercialisé par la société SAINT-GOBAIN GLASS sous la dénomination Priva-Lite . On peut en fait utiliser tous les dispositifs utilisant des cristaux dits NCAP (Nematic Curvilinearly Aligned Phase) ou PDLC (Polymer Dispersed Liquid Crystal). Les systèmes à valves optiques utilisent généralement un film fonctionnel sous forme d'une matrice de polymère éventuellement réticulé, dans laquelle sont dispersées des microgouttelettes contenant des particules aptes à se placer selon une direction privilégiée sous l'action d'un champ électrique ou magnétique. En fonction notamment du potentiel appliqué et/ou de la nature et de la concentration de particules orientables, le film va présenter une transmission lumineuse variable, généralement associée à une diffusion lumineuse variable (sous tension, les particules interceptent beaucoup moins la lumière que hors tension). Un exemple en est décrit dans le brevet W093/09460, avec un film comprenant une matrice en polyorganosiloxane réticulable et des particules absorbantes du type polyiodure. Beaucoup d'applications ont été envisagées pour ces types de système, par exemple pour équiper des cloisons internes ou constituer des vitrages extérieurs de bâtiments, (notamment dans des bureaux), ou dans des moyens de locomotion terrestres (train, voiture), aériens (avion) ou maritimes. Comme évoqué dans le brevet EP-823 653, une application originale consiste à les utiliser en tant qu'écran de rétro-projection fonctionnant en transmission, où le projecteur se trouve d'un côté de l'écran et le spectateur de l'autre. Les utilisations possibles sont nombreuses : pour équiper des vitrines, pour des panneaux publicitaires, pour les panneaux d'affichage des gares ou des aéroports, par exemple. L'utilisation de systèmes à cristaux liquides rend possible la projection sans avoir à obscurcir le local où s'effectue la projection. Cependant, avec un système standard, le contraste de l'image n'est pas très bon. C'est la raison pour laquelle le brevet EP-823 653 propose une solution pour améliorer ce contraste, qui consiste à juxtaposer au système à diffusion variable un système à transmission lumineuse variable du type électrochrome. Quand le système électrochrome est mis sous tension, il s'obscurcit et confère à l'image projetée sur l'écran un meilleur contraste, et pour le spectateur, un meilleur confort visuel dans un environnement en lumière naturelle ou artificielle ; il permet notamment d'absorber la lumière parasite réfléchie de manière diffuse sur l'écran provenant des moyens d'éclairage placés du côté du spectateur. Cette solution est séduisante, car l'écran obtenu est extrêmement modulable dans ses propriétés optiques. Cependant, elle présente aussi des inconvénients : la fabrication de l'écran nécessitant la juxtaposition de deux systèmes fonctionnels n'est pas très simple, l'écran lui-même qui en résulte peut avoir à présenter une épaisseur significative, et il faut mettre en place un double système de connectique et d'alimentation électrique. L'invention a alors pour but d'améliorer les performances d'un système à diffusion lumineuse variable tel que l'un de ceux décrits plus haut, notamment en vu d'une application en tant qu'écran de projection, et ceci par des moyens simples à fabriquer, simples à mettre en oeuvre et simples à entretenir, et de fait moins onéreux. L'invention a tout d'abord pour objet un élément à propriétés optiques variables comprenant : (a)-un système à diffusion lumineuse variable électrocommandée, du type système à valve optique ou à cristaux liquides, ou un système à particules en suspension ou un système non étectrocommandé (a') comme un système holographique ou thermotrope ou, qui est associé à (b)-au moins un élément absorbant au moins dans le domaine du visible. Dans te cadre de l'invention, on comprend par l'élément absorbant (b) un élément qui présente la propriété optique voulue dans te visible de façon permanente, sans nécessiter de commande électrique ou autre. A noter que l'on peut aussi ranger les systèmes thermotropes parmi les systèmes étectrocomandés quand on les associe à un ou des éléments chauffants (par exemple une couche conductrice chauffant par effet Joule), afin de les faire commuter à volonté, et non en fonction, notamment, des conditions climatiques auxquelles ils sont exposés. L'invention a donc choisi d'ajouter une fonctionnalité à un système (a) ou (a') standard, à savoir une absorption lumineuse que l'on peut choisir à ta conception au niveau voulu, à un niveau supérieur qu'il a habituellement, mais sans avoir recours à un système nécessitant un pilotage électrique. De cette façon, la fabrication de l'ensemble est plus simple, en ayant recours à des éléments absorbants réalisables plus vite, plus facilement que des systèmes du type électrochrome. On obtient un excellent résultat en termes de performances optiques. Ainsi, pour une absorption donnée A conférée par l'élément absorbant, dans te cas d'une application du dispositif selon l'invention à un écran de rétro-projection fonctionnant en transmission, ta réflexion de ta lumière ambiante sur l'écran est réduite d'un facteur A2. Comme ta lumière provenant de ta source lumineuse de projection est elle aussi atténuée d'un facteur A, le gain en contraste de l'écran est de A2/A, c'est-à-dire égal à A. Selon un mode de réalisation de l'invention, le système (a) est un système à cristaux liquides comme décrit plus haut, comprenant un film de gouttelettes de cristaux liquides dispersées dans un médium et contenu par deux feuilles protectrices munies chacune d'une électrode. Ces feuilles peuvent être choisies à base de substrats rigides, de préférence essentiellement transparents (verre, polycarbonate PC suffisamment épais), semi-rigides ou flexibles (polymère de faible épaisseur, comme du PC mince). On peut avoir les deux feuilles de natures différentes (un verre et un substrat en polymère par exemple). La variante préférée consiste à ce que les deux feuilles protectrices soient à base de polymère flexible, notamment transparentes du type PET (polyéthylène-téréphtalate). Les éléments absorbants (b) peuvent être choisis de différentes natures. On peut en utiliser un ou plusieurs, de même nature ou de natures différentes. ils vont donc venir ajouter de l'absorption lumineuse au système (a) ou (a'), sur toute sa surface ou la majorité de sa surface. L'élément absorbant peut tout d'abord consister en un substrat rigide ou semi-rigide (verre, polymère) qui est teinté dans ta masse, par des colorants appropriés. De préférence, on choisit des verres de transmission lumineuse TL de 10 à 60%, pour une épaisseur de l'ordre de 1à 8 mm, notamment de 1,5 à 6 mm. On peut tout particulièrement utiliser la gamme des verres commercialisés sous la dénomination PARSOL ou VENUS par ta société SAINT-GOBAI GLASS, ou choisir des compositions verrières telles que décrites dans les brevets... Généralement, on préfère que te verre ou te substrat en plastique ait une couleur en transmission ta plus neutre possible, notamment dans les gris. Dans une application en tant qu'écran de rétro-projection, ce sont ces tonalités qui dénaturent le moins les couleurs originales des images projetées. L'élément absorbant peut également consister en une feuille de polymère flexible teintée dans la masse, notamment en thermoplastique, c'est-à-dire te type de feuille qu'on utilise comme feuille intercalaire dans les vitrages feuilletés. Il peut s'agir de polyvinylbutyral PVB, de polyuréthane PU, d'éthylène vinyttacétate EVA. Ces feuilles teintées présentent par exemple une transmission lumineuse TL de 25 à 60 %, notamment de 30 à 45% pour une épaisseur généralement comprise entre 0,2 et 0,8 mm (généralement aux environs de 0,38 mm). Pour ta même raison que précédemment, on choisira de préférence une couleur en transmission neutre, dans les gris par exemple. On peut aussi utiliser une feuille à base de polymère à propriétés absorbantes que l'on vient caladrer à un substrat clair, par exemple un verre clair. L'élément absorbant peut aussi se présenter sous forme d'une couche mince absorbante disposée sur l'une des faces d'un substrat rigide (verre, polymère), semi-rigide ou flexible (polymère) faisant partie de l'ensemble de l'élément à propriétés optiques variables. On entend par couche mince une couche d'épaisseur interférentielle (inférieure à 1 um, notamment entre 1 et 100 nm ou 2 et 50 nm). Il peut aussi s'agir d'une superposition de couches minces, dont l'une au moins est absorbante dans te visible. Il peut par exemple s'agir de couches à base d'oxyde de nickel et/ou de fer et/ou de chrome, que l'on peut déposer par une technique de décomposition thermique (pyrolyse en phase gazeuse, sous forme de poudre ou en phase liquide), par une technique sous vide (pulvérisation cathodique notamment assistée par champ magnétique) ou par sol-gel. Quand il s'agit d'un procédé par pulvérisation cathodique, elle peut être réactive en présence d'éléments oxydants type O2 à partir de cibles métalliques ou de cibles d'oxyde sous-stoechiométrique, ou non réactive à partir de cibles d'oxyde. La couche absorbante peut aussi être essentiellement métallique, par exemple à base d'un des métaux suivants : nickel Ni, chrome Cr, alliage Ni-Cr, acier, alliage Inconel, Au ou alliage Au, argent Ag ou alliage Ag, cuivre. Elle est alors déposée de préférence par pulvérisation cathodique non réactive. Elle peut être aussi à base de nitrure (s) métallique (s), du type TiN ou ZrN, que l'on peut déposer par CVD ou par pulvérisation cathodique réactive en présence d'éléments nitrurants à partir de cibles métalliques. La couche absorbante peut aussi être à base de matériau électrochrome, comme de l'oxyde de tungstène éventuellement hydraté, de l'oxyde de nickel éventuellement hydraté, de l'oxyde d'iridium ou de tantale éventuellement hydraté. Dans le cas où le système (a) est un système à cristaux liquides, un autre type d'élément absorbant (b) consiste à utiliser un colorant au sein du film fonctionnel. Il peut tout particulièrement s'agir de colorants dichroïques qui sont dissous au sein des gouttelettes de cristaux liquides et/ou dans le médium dans lequel elles sont dispersées. Ces colorants dichroïques sont par exemple choisis dans la famille des dérivés de diazoquinone ou dans celle des dérivés d'anthraquinone. Le pourcentage ou poids de colorant par rapport aux cristaux liquides, quand ce dernier y est dissous, est de préférence compris entre 0,1 et 5%, notamment entre 0,5 et 2%. Dans ta variante où te colorant est dans le médium, son pourcentage en poids par apport au médium peut être compris entre 20 et 30% par exemple. Dans le cas où l'on utilise un système (a) étectrocommandabte, l'élément absorbant peut être une couche étectroconductrice absorbante faisant partie d'une des électrodes qui alimentent en électricité te film fonctionnel. Il peut s'agir d'une couche à base d'oxyde métallique conducteur (que l'on peut déposer par pyrolyse ou par pulvérisation cathodique comme dans te cas de ta couche absorbante mentionnée plus haut). L'oxyde (ou te mélange d'oxydes) est de préférence dopé. Le fait qu'il soit absorbant vient, dans une première variante, du fait qu'il se trouve à l'état réduit et/ou sous-stoechiométrique en oxygène (tout en restant conducteur électrique). Il peut s'agir par exemple d'oxyde d'indium (dopé à l'étain) et réduit, d'oxyde d'étain (dopé par exemple au fluor) et réduit, d'oxyde de zinc (dopé par exemple Al) et réduit. Il peut aussi s'agir d'oxydes conducteurs qui sont intrinsèquement absorbants, sans être à l'état réduit : c'est te cas de l'oxyde d'étain dopé à l'antimoine, qui à 30 nm, peut avoir une absorption lumineuse A de 10 à environ 62 % selon te pourcentage en dopant (2,5 à 10 % de dopant). Dans une seconde variante, te fait que ta couche conductrice faisant partie de l'électrode soit absorbante provient de la combinaison de sa nature chimique et du choix de son épaisseur. Ainsi, pour une couche à base d'oxyde métallique (dopé), celle-ci peut devenir suffisamment absorbante pour l'invention si elle est suffisamment épaisse. On peut choisir aussi une couche à base de métal du type Ni, Cr, NiCr, ou de nitrure métallique (TiN, ZrN...) dont on ajuste l'épaisseur de façon appropriée (par exemple, une couche de TiN d'envion 25 nm a une absorption lumineuse d'environ 50%). L'élément absorbant peit également être un film à base de matériau plastique, qui est absorbant et que l'on peut, par exemple calandrer à un substrat clair, un verre clair notamment. Selon l'invention, l'élément à propriétés optiques, de par ta présence du ou des éléments absorbants (b) voit son absorption lumineuse AL augmenter d'au moins 5% et/ou voit sa réflexion lumineuse RL diminuer d'au moins 5%, notamment d'au moins 8%. L'élément à propriétés optiques dans son ensemble présente une transmission lumineuse TL notamment comprise entre 10 et 50%, de préférence entre 20 et 40% : cette gamme de TL est adéquate pour obtenir l'effet d'absorption voulu tout en gardant un niveau de transmission lumineuse suffisant, ce dernier point étant tout particulièrement important quand le système à diffusion variable électrocommandable se trouve à l'état ON , c'est-à-dire à l'état sous tension et transparent. Le mode de réalisation préféré selon l'invention consiste à ce que l'élément à propriétés optiques variables comprenne aussi : (c)-au moins un élément anti-réfléchissant dans le visible (appelé antireflets dans la suite du texte). L'élément antireflets (c) peut être constitué, selon une première variante, d'une alternance de couches minces d'épaisseur interférentielle à haut et bas indices de réfraction, selon une séquence (couche à haut indice/couche à bas indice) n, avec n > 1. Une séquence haut indice/bas indice, tout particulièrement la première à partir du substrat sur lequel se trouve l'antireflets, peut être remplacée par une couche d'un matériau d'indice intermédiaire. Chaque couche peut être une mono-couche ou une superposition de plusieurs couches respectivement à haut ou bas indice. Les couches peuvent être déposées par pyrolyse ou par pulvérisation cathodique, comme les couches absorbantes mentionnées précédemment. Les couches à bas indice peuvent être en Si02, Al203 ou mélange. Les couches à haut indice peuvent être en Sn02, SÎ3N4, Ti02, Nb205, AlN, ZnO. Les couches à indice intermédiaire peuvent être un mélange d'oxydes à haut et bas indices ou en SiON. Des exemples d'antireflets appropriés sont décrits dans les brevets EP-728 712, EP-911 302, W097/43224, WO00/72053, FR99/14423. Un exmple est commercialisé sous te nom de Vision Lite par ta société Saint-Gobain Glass Il peut s'agir notamment d'un empilement du type Si3N4 ou Sn02/Si02/ShN4 ou NbOs/SiOz (te Si02 pouvant comprendre un peu de métal du type aluminium ou un peu de bore, notamment s'il est obtenu par pulvérisation cathodique). Selon un mode de réalisation intéressant, le revêtement anti-reflet peut comprendre une couche absorbante, par exemple en nitrure de type TiN ou ZrN : on a ainsi deux fonctions en même temps, avec un seul empilement de couches que l'on peut déposer les unes après les autres par le même mode de dépôt : effet anti-reflets et absorption. Selon une seconde variante, l'élément antireflets est un film antireflets, que l'on peut appliquer par calandrage à la surface d'un substrat du type verre ou plastique. Il peut s'agir par exemple d'un film de polyéthylène téréphtalate PET muni d'un revêtement anti-reflets ou d'un film de triacétate de cellulose. Dans les deux variantes, te revêtement antireflets est efficace quand il est déposé sur ta face extérieure d'au moins un des substrats extérieurs zu de l'élément à propriétés optiques variables (on entend par substrat extérieur celui qui délimite l'élément, dont une face est accessible et tournée vers l'extérieur). L'ajout d'un élément antireflets (au moins) est très positif dans te cadre d'une application à un écran de rétro-projection pour transmission. En effet, il va diminuer la réflexion lumineuse, de préférence de la face extérieure de l'élément dans son ensemble qui est destinée à être tourné vers le spectateur. Il va donc permettre de diminuer la réflexion lumineuse provenant de l'éclairage parasite côté spectateur. Son effet est également bénéfique, mais beaucoup moins marqué, si on le dispose sur la face extérieure qui va se trouver du côté du projecteur. Selon une troisième variante, on obtient le même type d'effet anti-reflet en modifiant superficiellement la surface extérieure de l'un au moins de ces substrats extérieurs : cette modification peut consister en une texturation de surface, une gravure superficielle laissant des excroissances calibrées, comme cela est décrit dans le brevet FR 00/08842 déposé le 6 juillet 2000 : à profondeur croissante, il y a de moins en moins de matériau et de plus en plus d'air, ce qui crée à la surface du matériau (du verre notamment) une couche d'indice intermédiaire entre le matériau en question et l'air, d'où un effet antireflets. Au premier abord, il paraît surprenant de combiner dans un même élément un élément absorbant dans le visible (qui va donc aider à abaisser le niveau de transmission lumineuse) et un élément antireflets (qui va au contraire favoriser une augmentation de la transmission dans le visible au détriment de la réflexion). En fait, les inventeurs se sont aperçus qu'il y avait une synergie entre ces deux composants, qui permettait d'atteindre des niveaux de contraste excellents, quand on se servait de l'élément global comme écran de rétroprojection. La configuration de l'élément global de l'invention peut être très variée : on peut avoir recours à une structure de vitrage au sens étroit du terme, c'est-à-dire utilisant au moins un substrat de verre. Il peut avoir, notamment, un, deux ou trois substrats de verre. Il est également possible de remplacer tout ou partie de ces verres par d'autres substrats rigides du type polycarbonate. On peut même envisager te cas où l'élément dans sa globalité ne contient pas de substrats rigides, et ne comprend par exemple que te film fonctionnel, du type à cristaux liquides, enserré entre deux feuilles de polymère flexible munies d'électrodes (du type PET/ITO ou PET/Sn02 dopé), sans compter bien sûr les éléments de connectique et les joints périphériques éventuels. On a alors un écran flexible, que l'on peut enrouler ou tendre par un cadre ou d'autres moyens de tensions appropriés, à volonté, ou te disposer à proximité immédiate d'un vitrage traditionnel. On peut avoir des structures de vitrage feuilleté, notamment du type : (D-Revêtement antireftets optionnel/verre 1/feuille (s) de polymère thermoplastique/système à diffusion lumineuse variable/feuitte (s) de polymère thermoplastique/verre 2/revêtement antireflets optionnel, ou encore (Z-Revêtement antireflets optionnet/verre 1/feuille (s) de polymère thermoplastique/système à diffusion lumineuse variable/feuitte (s) de polymère thermoplastique/verre 2/feuille (s) de polymère thermoplastique/ verre 3/revêtement antireflets optionnel. Une configuration à un seul verre peut être du type : (s)-Revêtement antireftets optionnel/verre 1/feuille (s) de polymère thermoplastique/système à diffusion lumineuse variable/feuille (s) de polymère protectrice optionnelle. Dans ces configurations, c'est te verre 1 et/ou 2 et/ou 3 qui peut être teinté dans ta masse et/ou être muni d'une couche absorbante, ou l'une des feuilles de polymère thermoplastique être teintée dans la masse. Comme on t'a vu, une configuration favorable consiste à ce que ce soit te verre le plus proche du spectateur qui soit ce verre absorbant (par coloration dans ta masse ou par adjonction d'une couche). Une variante préférée de cette configuration consiste à ce que ce soit ce verre absorbant qui soit muni d'un revêtement antireflets. L'invention a pour objet l'élément dans sa globalité décrit plus haut (pouvant inclure toutes les connectiques, alimentations électriques, joints, cadre périphérique connus per se et adaptés à ce type de produit), cet élément faisant partie d'un écran de rétro-projection fonctionnant en transmission. L'invention sera ci-après décrite plus en détails à l'aide des figures jointes qui représentent : Figure 1 : un vitrage feuilleté selon l'invention à deux verres, Figure 2 : un vitrage feuilleté selon l'invention à trois verres. Ces figures sont extrêmement schématiques et ne sont pas à l'échelle pour en faciliter La Lecture. Dans tous les exemples qui suivent, Le système à cristaux liquides 1 est de configuration : feuille de PET/électrode/film fonctionnel/électrode/feuille de PET, l'ensemble étant actuellement utilisé dans les vitrages Priva-Lite de SAINTGOBAIN GLASS. Le film fonctionnel comportant l'émulsion liquide de cristaux liquides nématiques est d'une épaisseur d'environ 10 à 30 um (de préférence 20 à 25 micromètres). Les feuilles de PET ont une épaisseur d'environ 175 um. Les deux électrodes sont constituées d'ITO (oxyde d'indium dopé à l'étain) de résistivité environ 100 ohms par carré. On donne ci-après quelques détails sur les cristaux liquides et Leur médium utilisables. En ce qui concerne les cristaux liquides, ceux-ci peuvent être du type NCAP , notamment ceux utilisés dans les vitrages Priva-Lite ou PDLC qui ont été mentionnés plus haut. En règle générale, leur biréfringence est comprise entre 0,1 et 0,2, elle est variable notamment en fonction du médium utilisé, de l'ordre de 0,1 si le polymère du médium est de type polyuréthane (PU) et de l'ordre de 0,2 s'il est de type alcool polyvinylique (PVA). Le médium est en effet de préférence à base d'un polymère de la famille des PU (latex) et/ou des PVA, généralement préparé en phase aqueuse dans une proportion de polymères de 15 à 50% en poids par rapport à l'eau. Les éléments actifs vis-à-vis de la diffusion lumineuse sont avantageusement sous forme de gouttelettes de diamètre moyen compris entre 0,5 et 3 um, notamment entre 1 et 2,5 pm, dispersées dans le médium. La taille des gouttelettes dépend d'un certain nombre de paramètres, dont notamment la facilité d'émulsion des éléments actifs dans le médium considéré. De préférence, ces gouttelettes représentent entre 120 et 220% en poids du médium, notamment entre 150 et 200% en poids, hormis le solvant, généralement aqueux dudit médium. De manière particulièrement préférée, on choisit des cristaux liquides sous forme de gouttelettes d'un diamètre d'environ 2,5 pm quand le médium est à base de latex de polyuréthane (biréfringence d'environ 0,1) et d'un diamètre d'environ 1 um quand le médium est plutôt à base de polyvinylalcool (biréfringence d'environ 0,2). L'alimentation électrique utilise des tensions comprises entre 0 et 110 V. EXEMPLE 1 - Exemple comparatif Celui-ci est un vitrage feuilleté à deux verres selon la figure 1, de configuration : Verre clair 3/EVA 4/système à cristaux liquides prédéfini 1/EVA 5/ verre clair 2 Les verres clairs étant des verres silico-sodo-calciques standards commercialisés par SAINT-GOBAIN GLASS sous l'appellation Ptanitux et de 2 mm d'épaisseur. La feuille d'EVA (éthylène vinylacétate) est d'épaisseur 380 micromètres. Le feuilletage du système à cristaux liquides est obtenu de façon connue par mise sous pression et/ou chauffage vers 100 C. EXEMPLE 2 r Celui-ci est un vitrage feuilleté de même configuration qu'à l'exemple 1, mais on a substitué au verre 2 clair un verre coloré dans la masse, commercialisé sous la dénomination VENUS VG10 par SAINT-GOBAIN GLASS et d'épaisseur 2,1 mm. Ce verre VENUS a les caractéristiques suivantes : TL comprise entre 25 et 30%. Dans le cas du verre utilisé ici, la TL est de 26,6% (selon Illuminant D65), sa couleur est grise. Ce vitrage est illustré par la figure 1, avec le système à cristaux liquides 1, le verre teinté dans la masse 2, le verre clair 3, les deux feuilles d'EVA 4, 5. On y a aussi représenté schématiquement le projecteur pour montrer la façon la plus judicieuse de disposer l'écran par rapport audit projecteur (le verre teinté dans la masse du côté opposé à celui-ci). EXEMPLE 3 L'exemple 3 présente une configuration à trois verres selon la figure 2 : par rapport à ta configuration de ta figure 1, il ajoute un verre 8 clair de 4 mm d'épaisseur feuilleté au verre 2 et muni en face extérieure d'un revêtement anti-reflets 7. Ce revêtement antireflets est composé de l'empilement de couches suivant : Sn02/Si02/Nb205/Si02 : At Il est déposé de façon connue sur le verre par pulvérisation cathodique assistée par champ magnétique. La figure 2 illustre ainsi un autre mode de réalisation, où le vitrage feuilleté a trois verres : on ajoute à la configuration selon la figure 1, du côté du verre teinté dans la masse 2, une feuille thermoplastique intercalaire en polyuréthane 6 de 0,76 mm d'épaisseur, permettant de feuilleter le troisième verre 8, qui est un verre clair identique au verre clair 3. Dans te cas où l'on utilise un revêtement antireflets 7, c'est donc sur la face extérieure de ce troisième verre 8 qu'on le dispose. EXEMPLE 4 L'exemple 4 reprend la configuration de l'exemple 3, et ajoute un second revêtement antireflets 7' (cf. figure 2) sur la face extérieure du verre clair 3. Le revêtement 7'est identique au revêtement 7 de l'exemple 3. Dans cet exemple, les verres 3 et 8 ont une épaisseur de 4 mm. EXEMPLE 5 L'exemple 5 reprend la configuration de l'exemple 2 à deux verres selon la figure 2, mais substitue au verre VENUS 2 coloré dans la masse un autre verre teinté dans ta masse 2 de 5 mm d'épaisseur et commercialisé par SAINT-GOBAIN GLASS sous ta dénomination Parsol Gris . Ses caractéristiques sont : TL de 48,5 %, couleur grise. EXEMPLE 6 L'exemple 6 est une configuration à trois verres selon ta figure 2, reprenant en verre 2 le verre teinté de l'exemple 5, et ajoutant un verre clair 8 de 4 mm muni d'un revêtement antireflets 7 comme à l'exemple 3. EXEMPLE 7 L'exemple 7 reprend la configuration de l'exemple 6, et ajoute sur la face extérieure du verre clair 3 un revêtement antireflets 7' (identique à celui de l'exemple 4). Dans cet exemple, les verres clairs 3 et 8 ont chacun une épaisseur de 4 mm EXEMPLE 8 Cet exemple est un vitrage feuilleté de même configuration qu'à l'exemple 2, auquel est ajouté par calandrage sur ta face extérieure du verre teinté 2 un film antireflets 7 (film en plastique) commercialisé par Murei Danki sous la référence "ReaLook 2201" EXEMPLE 9 Cet exemple est un vitrage feuilleté de même configuration qu'à l'exemple 5, auquel est ajouté par calandrage sur la face extérieure du verre teinté 2 un film antireflets 7 identique à celui utilisé dans l'exemple 8. Le tableau 1 ci-dessous résume pour ces neuf exemptes : - Le type de verre et/ou te nombre de revêtements antireflets utilisé, - Leur transmission lumineuse mesurée selon l'Illuminant D65 à l'état OFF : TLOFF, c'est-à-dire hors tension, et à l'état ON zu : TLON, c'est-à-dire quand le film fonctionnel est mis sous tension maximale de 110 V - Leur réflexion lumineuse mesurée selon l'Illuminant D65, côté verre teinté (côté spectateur si on se reporte aux figures) à l'état OFF : RLOFF et à l'état ON : RLON TABLEAU 1 1 1-1 1 1 1 LOFF 1 LON KLOFF KLON EX. 1 : 71, 15 72, 69 16, 62 17, 59 2 verres clairs EX. 2 : 20, 5 21, 0 5, 85 5, 95 1 verre clair +1 verre VENUS EX. 3 : 2 verres 21, 20 21, 55 1, 36 1, 53 clairs + 1 verre VENUS et 1 antireflets EX. 4 : 2 verres 22, 25 22, 72 1, 32 1, 41 clairs + 1 verre VENUS et 2 antireflets EX. 5 : 1 verre 37, 12 38 7, 82 8, 23 clair + 1 verre Parsol Gris EX. 6 : 2 verres 37, 95 38, 69 3, 43 3, 88 clairs + 1 verre Parsol Gris et 1 antireflets EX. 7 : 2 verres 39, 95 41, 09 3, 16 3, 48 clairs + 1 verre Parsol Gris et 2 antireflets EX. 8 : 1 verre 21, 15 21, 51 2, 42 2, 48 clair + 1 verre VENUS et 1 antireflets sur plastique EX 9. 1 verre 38, 25 38, 85 4, 86 5, 25 clair + 1 verre Parsol Gris et 1 antireflets sur plastique ue ces resultats, on voit que rutuisation a un verre teinte a la place a un verre clair permet d'abaisser le niveau de TL aussi bien à l'état ON qu'à l'état OFF de façon très significative (quasiment de 50% pour le verre VENUS, plus de 30% pour le verre Parsot Gris). En parallèle, il permet d'abaisser substantiellement la RL à l'état ON et à l'état OFF (environ 8 à 10%, qu'il s'agisse de verre VENUS ou de verre Parsol), ce qui est spectaculaire. Il n'était pas évident que l'augmentation d'absorption lumineuse apportée par le verre teinté dans la masse se fasse à la fois au détriment de la transmission lumineuse et de la réflexion lumineuse. L'utilisation conjointe d'un verre teinté et d'un revêtement antireflets, le revêtement antireflets se trouvant de préférence sur te verre teinté, permet d'abaisser encore plus te niveau de RL, d'environ 4 à 6%, pour atteindre des valeurs vraiment très faibles (de l'ordre de 1 à 3%). Enfin, l'utilisation d'un second revêtement antireflets (sur le verre clair) permet d'abaisser encore légèrement le niveau de RL du vitrage. A noter que dans la configuration à trois verres, on peut inverser la position des verres 2 et 8, c'est-à-dire disposer le verre coloré dans la masse en verre extérieur, le verre intermédiaire étant le verre clair. Il est bien sûr mieux d'avoir des structures à deux verres plutôt qu'à trois verres, notamment en termes de poid, d'encombrement et de coût. Cependant, il est plus courant de déposer des empilements de couches minces anti-reflets sur un verre clair que sur un verre absorbant, et il peut donc être plus simple industriellement d'adopter la configuration à trois verres. REVENDICATIONS 1. Elément à propriétés optiques variables comprenant : (a)-un système à diffusion lumineuse variable électrocommandée du type système à valve optique ou à cristaux liquides, un système à particules en suspension, ou encore ou un système (a') holographique ou thermotrope, qui est associé à (b)-au moins un élément absorbant au moins dans te domaine du visible. 2. Elément selon la revendication 1, caractérisé en ce que le système (a) est un système à cristaux liquides (1), comprenant un film de gouttelettes de cristaux liquides dispersées dans un médium et contenu par deux feuilles protectrices munies chacune d'une électrode. 3. Elément selon la revendication 2, caractérisé en ce que les feuilles protectrices sont essentiellement transparentes et à base de polymère flexible, du type polyéthylène-téréphtalate. 4. Elément selon l'une des revendications précédentes, caractérisé en ce que le (s) élément (s) absorbant (s) (b) est (sont) choisi (s) parmi au moins un des éléments suivants : substrat rigide en verre ou en plastique teinté dans la masse (2), feuille de polymère flexible du type thermoplastique teintée dans ta masse, film plastique calandrable à un substrat rigide, couche mince absorbante disposée sur une des face d'un substrat rigide en verre ou en plastique ou d'une feuille de polymère flexible. 5. Elément selon l'une des revendications précédentes, caractérisé en ce que le système (a) est un système à cristaux liquides (1) comprenant un film de gouttelettes de cristaux liquides dispersées dans un médium et contenu par deux feuilles protectrices munies chacune d'une électrode et en ce que le (s) élément (s) absorbant (s) (b) est (sont) choisi (s) parmi au moins un des éléments suivants : colorant au sein du film, couche électroconductrice absorbante faisant partie d'une des électrodes. 6. Elément selon l'une des revendications précédentes, caractérisé en ce que l'ensemble des éléments absorbants (b) augmente l'absorption lumineuse AL de l'élément à propriétés optiques dans son ensemble d'au moins 5 %, et/ou abaisse la réflexion lumineuse RL de l'élément à propriétés optiques dans son ensemble d'au moins 5 %, notamment d'au moins 8%. 7. Elément selon la revendication 4, caractérisé en ce que l'élément absorbant est un verre teinté dans la masse (2), d'une épaisseur de 1 à 8 mm, avec de préférence une couleur en transmission dans les gris. 8. Elément selon la revendication 4, caractérisé en ce que l'élément absorbant est une feuille thermoplastique du type PVB, PU, EVA, teintée dans la masse, avec de préférence une couleur en transmission dans les gris. 9. Elément selon la revendication 4 ou 7 ou 8, caractérisé en ce que l'élément absorbant est une couche mince d'épaisseur interférentielle à base d'oxydes de fer et/ou de chrome et/ou de nickel ou à base de métal du type Ni, Cr, Ni-Cr, acier, argent, or, cuivre, alliage Inconel, matériau électrochrome. 10. Elément selon la revendication 5, caractérisé en ce que l'élément absorbant est sous forme de colorants dichroïques dans le film à cristaux liquides, notamment dissous au sein des gouttelettes de cristaux liquides et/ou dans leur médium. 11. Elément selon la revendication 10, caractérisé en ce que les colorants dichroïques sont choisis dans la famille des dérivés de diazoquinone ou des dérivés d'anthraquinone, avec notamment un pourcentage en poids de colorants dichroïques par rapport aux cristaux liquides compris entre 0,1 et 5% quand ils sont au sein des gouttelettes de cristaux liquides, et un pourcentage en poids de colorants dichroïques par rapport au médium de 20 à 30 % quand il sont dispersés dans le médium. 12. Elément selon la revendication 5, caractérisé en ce que l'élément absorbant est une couche électroconductrice faisant partie d'une des électrodes qui est à base d'oxyde métallique conducteur, notamment dopé, qui se trouve à l'état réduit et/ou sous-stoechiométrique en oxygène, ou qui est absorbant à l'état non réduit. 13. Elément selon la revendication 12, caractérisé en ce que la couche électroconductrice est à base d'oxyde d'indium dopé, notamment à l'étain, ou d'oxyde d'étain dopé, notamment au fluor ou à l'antimoine, ou d'oxyde de zinc dopé. 14. Elément selon la revendication 5 ou la revendication 12 ou la revendication 13, caractérisé en ce que l'élément absorbant est une couche électroconductrice faisant partie de l'électrode à base d'oxyde métallique dopé ou de métal du type Ni, Cr, NiCr, argent, or, cuivre, ou de nitrure métallique. 15. Elément selon l'une des revendications précédents, caractérisé en ce qu'il comprend également : (c) au moins un élément anti-réfléchissant dans te visible (7, 7'). 16. Elément selon la revendication 15, caractérisé en ce que l'élément anti-réfléchissant (7, 7') est une alternance de couches minces d'épaisseur interférentielle à haut et bas indices de réfraction (couche haut indice/couche bas indice) n, avec n > 1, une séquence couche haut indice/couche bas indice pouvant être remplacée par une couche unique à indice de réfraction intermédiaire, notamment la première séquence. 17. Element selon la revendication 16 caractérisé en ce que l'élément anti-réfléchissant est une alternance de couches minces comprenant une couche absorbante, notamment du type nitrure métallique. 18. Elément selon la revendication 16, caractérisé en ce que l'élément anti-réfléchissant (7, 7') comprend l'empilement de couches : Si3N4 ou Sn02/Si02/ShN4 ou Nb205/SiO2 19. Elément selon la revendication 15, caractérisé en ce que l'élément anti-réfléchissant est un film antireflets utilisant un film en matériau plastique, du type film de polyéthylène téréphtalate traité anti-reflets ou film de triacétate de cellulose, ou consiste en une texturation superficielle d'un des substrats extérieurs dudit élément. 20. Elément selon l'une des revendications précédentes, caractérisé en ce qu'il s'agit d'un vitrage à 1,2 ou 3 verres (3,2, 8). 21. Elément selon la revendication 20, caractérisé en ce qu'il s'agit d'un vitrage feuilleté, ayant la structure : revêtement antireflets optionnel/verre 1/feuille (s) de polymère thermoplastique/système à diffusion lumineuse variable/feuille (s) de polymère thermoplastique/verre 2/revêtement antireflets optionnel, ou la structure : revêtement antireflets optionnel/verre 1/feuille (s) de polymère thermoplastique/système à diffusion lumineuse variable/feuille (s) de polymère thermoplastique/verre 2/feuille (s) de polymère thermoplastique/ verre 3/revêtement antireflets optionnel. 22. Elément selon la revendication 20 ou 21, caractérisé en ce que le verre ou au moins un des verres est remplacé par un substrat rigide à base de polymère du type polycarbonate. 23. Elément selon ta revendication 20 ou 22, caractérisé en ce qu'il s'agit d'un vitrage ayant ta structure : revêtement antireflets optionnel/verre/feuitte (s) de polymère thermoplastique/système à diffusion lumineuse variable/feuille (s) de polymère protectrice optionnelle (s). 24. Elément selon l'une des revendications 1 à 19, caractérisé en ce qu'il ne comprend que des feuilles à base de polymère flexible, en étant dépourvu de substrats rigides du type verre ou polycarbonate. 25. Elément selon ta revendication 20, caractérisé en ce que le verre 1 et/ou 2 et/ou 3 est teinté dans la masse ou le verre 1 et/ou 2 et/ou 3 est muni d'une couche mince absorbante ou l'une des feuilles de polymère thermoplastique au moins est teintée dans ta masse. 26. Elément selon la revendication 15', caractérisé en ce qu'il utilise au moins un revêtement anti-réfléchissant dans le visible déposé sur la face extérieure d'un verre teinté dans ta masse. 27. Elément selon l'une des revendications précédentes, caractérisé en ce qu'il fait partie d'un écran de rétro-projection fonctionnant en transmission.